Способ производства проката для изготовления труб категории прочности К48-К56, стойких к сероводородному растрескиванию и общей коррозии, и труба, выполненная из него
METHOD OF PRODUCING ROLLED METAL FOR MAKING PIPES OF STRENGTH CATEGORY K48-K56, RESISTANT TO HYDROGEN SULPHIDE CRACKING AND GENERAL CORROSION, AND PIPE MADE FROM IT

Изобретение относится к металлургии, в частности к производству проката из низколегированной стали и электросварных труб большого диаметра классов прочности К48-К56, стойких к сероводородному растрескиванию и общей коррозии.
К сталям, стойким к сероводородному растрескиванию, предъявляются высокие требования по хладостойкости - обеспечение высокой ударной вязкости при температурах до -60°С и доли вязкой составляющей в изломе образца после испытаний падающим грузом на уровне 70-80% при температурах до -20°С. С целью достижения комплекса прочностных характеристик и хладостойкости проката трубных марок сталей требуется применение микролегирующих элементов (Nb, Ti), а также повышенной концентрации в стали марганца и углерода и использование классической технологии контролируемой прокатки, обеспечивающей формирование протяженных межфазовых границ.
Известен способ производства коррозионностойких горячекатаных листов толщиной 12-21 мм из низколегированной стали с пределом прочности от 510 до 550 МПа, включающий аустенизацию непрерывнолитой заготовки при температуре 1190-1230°С, черновую прокатку при температуре не ниже 960°С на толщину, составляющую не менее 5,5 толщины готового листа с относительными обжатиями за проход не менее 10%, подстуживание раската, чистовую прокатку, начинаемую для листа конечной толщины до 16 мм включительно при температуре 900-930°С, а для листа конечной толщины более 16 мм - при температуре 870-900°С и завершаемую для листа конечной толщины до 16 мм включительно при температуре 880±10°С, а для листа конечной толщины более 16 мм - при температуре 850±10°С, ускоренное охлаждение листов до температуры 430-470°С со скоростью не менее 20°С/с и последующее их замедленное охлаждение в стопе (патент РФ 2581696, 20.04.2016). При этом сталь имеет следующий состав, мас. %:
углерод
0,04-0,070
кремний
0,20-0,30
марганец
0,90-1,10
хром
0,20-0,30
никель
не более 0,25
медь
не более 0,25
молибден
не более 0,35
титан
0,004-0,009
ванадий
не более 0,06
ниобий
0,02-0,035
азот
не более 0,007
алюминий
0,02-0,04
сера
не более 0,001
фосфор
не более 0,010
железо и примеси
остальное
Вместе с этим суммарное содержание Cr+Ni+Cu не превышает 0,70%, углеродный эквивалент Сэ≤0,40%, параметр стойкости против растрескивания при сварке Pcm≤0,21%.
Недостатками этого технического решения являются недостаточно высокая прочность и хладостойкость проката в сочетании со стойкостью к сероводородному растрескиванию и ограничение по максимальной толщине проката.
r3
Наиболее близким аналогом по совокупности признаков и достигаемому результату к предлагаемому изобретению, выбранный за прототип, является способ производства толстолистового проката для изготовления сероводородостойких электросварных газонефтепроводных труб большого диаметра категории прочности Х42-Х56. Последний включает выплавку, внепечную обработку жидкой стали с обеспечением содержания водорода в стали не более 2 ppm, непрерывную разливку на слябы, нагрев слябов до температуры 1150-1250°С, предварительную деформацию слябов, осуществляемую при температуре 1000-1150°C с суммарным обжатием 50-70% в три стадии (суммарное обжатие 10-25% в продольном направлении относительно оси сляба, суммарное обжатие 20-35% в поперечном направлении относительно оси сляба, суммарное обжатие 40-70% с величиной частного обжатия не менее 15% в продольном направлении относительно оси сляба), окончательную деформацию с суммарным обжатием 60-80% в интервале температур от 950°С до A+(30-50)°С, ускоренное охлаждение листов до температур 400-550°С со скоростью 15-35°С/с, причем охлаждение листов толщиной до 20 мм осуществляют на спокойном воздухе со скоростью 0,05-0,15°С/с, а листов большей толщины - в стопе со скоростью 0,0015-0,0035°С/с (патент РФ 2653954, 15.05.2018). При этом сталь имеет следующий химический состав, мас. %:
углерод
0,04-0,08
марганец
0,8-1,3
кремний
0,10-0,35
ниобий
0,02-0,06
ванадий
0,005-0,05
молибден
0,01-0,02
алюминий
0,015-0,05
титан
0,005-0,025
никель
0,01-0,5
медь
0,1-0,5
хром
0,01-0,5
азот
0,004-0,012
сера
не более 0,002
фосфор
не более 0,015
кальций
0,0005-0,005
железо, неизбежные примеси и водород
остальное
экв
экв
cm
Вместе с этим обеспечивается выполнение соотношения Ca/S=1,0÷2,0, величина углеродного эквивалента С, рассчитываемого по формуле С=C+Mn/6+(Cr+(Nb+Ti)/15+(Cu+Ni)/15, составляет не более 0,38, параметр стойкости против растрескивания Pcm, рассчитываемый по формуле P=C+(Mn+Cr+Cu)/20+Si/30+Ni/15, составляет не более 0,21, суммарное содержание Nb и Ti в стали не более 0,06 мас. %, суммарное содержание в стали Cr, Ni и Cu - не более 0,6 мас. %.
Недостатком данного технического решения является недостаточно высокий уровень прочности и хладостойкости в сочетании с требованиями по сопротивлению водородному и сероводородному растрескиванию под напряжением, а также низкий уровень стойкости к общей коррозии и недостаточная стойкость к образованию блистерингов при проведении испытаний на водородное растрескивание.
Согласно предлагаемому изобретению листовой прокат для изготовления хладостойких газонефтепроводных труб классов прочности К48-К56, предназначенных для транспортировки сероводородсодержащих углеводородов, должен отвечать следующему комплексу свойств:
в
т
- для класса прочности К48 - временное сопротивление разрыву (σ) не менее 470 МПа, предел текучести (σ) не менее 350 МПа;
в
т
- для класса прочности К50 - σ не менее 500 МПа, σ не менее 370 МПа;
в
т
- для класса прочности К52 - σ не менее 510 МПа и σ не менее 380 МПа;
в
т
- для класса прочности К56 - σ не менее 550 МПа и σ не менее 410 МПа.
При этом показатели испытаний на стойкость к растрескиванию, инициированному водородом, в соответствии с NACE ТМ0284, должны соответствовать следующим значениям:
- коэффициент длины трещин CLR не более 3,0%;
- коэффициент толщины трещин CTR, равный 0%;
- коэффициент чувствительности к растрескиванию CSR, равный 0%.
т
Вместе с этим при испытаниях на сульфидное коррозионное растрескивание в соответствии с NACE ТМ0177 должно обеспечиваться отсутствие дефектов в образце, испытываемом при приложении к нему напряжения величиной 80% от σ в течение 720 часов.
2
Кроме того, одним из требований к прокату, предназначенному для производства труб для транспортировки нефти, является стойкость к общей коррозии, скорость которой не должна превышать 0,5 мм/год в среде, содержащей 5% NaCl и 400-500 мг/л HS.
50
-40
2
Техническим результатом данного изобретения является получение листового проката и труб категории прочности К48-К56 с повышенными показателями сопротивления водородному и сероводородному растрескиванию под напряжением, стойкости к общей коррозии, а также низкотемпературной вязкостью с температурой вязкохрупкого перехода (Т) менее -40°С, величиной ударной вязкости (KCV) более 250 Дж/см.
Указанный технический результат достигается тем, что в способе производства листового проката, включающем выплавку стали, внепечную обработку с использованием средств вакуумирования с обеспечением содержания водорода в стали не более 2 ppm, непрерывную разливку стали на слябы, нагрев слябов до температуры 1150-1250°С, предварительную и окончательную прокатку с ускоренным охлаждением, согласно изобретению прокат производят из стали следующего химического состава, мас. %:
углерод
0,02-0,08
марганец
0,3-1,2
кремний
0,10-0,7
ниобий
0,005-0,09
алюминий
0,025-0,045
титан
0,01-0,023
никель
0,01-0,3
медь
не более 0,3
хром
не более 1,0
азот
не более 0,0045
сера
не более 0,0015
фосфор
не более 0,010
ванадий
не более 0,10
кальций
0,0005-0,006
барий
0,0005-0,006
железо и неизбежные примеси
остальное
при выполнении следующих соотношений:
10×C+Mn+(1-10×Nb)=2±0,4, где С, Mn, Nb - содержание в стали соответствующих химических элементов, мас. %;
Ca/S=1,5÷2,5, где Са, S - содержание в стали соответствующих химических элементов, мас. %;
О
O
П
П
О
П
O
П
Сталь разливается непрерывным способом в слябы толщиной 200-355 мм коэффициент ликвации K, определяемый из соотношения K=(С×Mn)/(С×Mn), где С и С, Mn и Mn - содержание углерода и марганца в стали соответственно в осевой и поверхностной зоне сляба, мас. %, составляет не более 1,5.
Деформация нагретых слябов осуществляется в 2-4 стадии с суммарным обжатием слябов на предварительной стадии прокатки 40-70% и кратностью получаемого подката относительно толщины готового проката, равной 3,2-5,2.
НП
КП
НО
Параметры прокатки в окончательной стадии, а именно температура начала прокатки (Т, °С) и температура завершения прокатки (Т, °С), а также температура начала охлаждения проката (Т, °С) определяются в зависимости от содержания в стали хрома (Cr, мас. %), при этом
если Cr≤0,55, то используются следующие формулы:
НП
Т=(Ае3+312-(12,2÷15,8)×h)±30,
КП
Т=(Ае3+51-(2,3÷2,8)×h)±30,
НО
Т=(Ае3-110+(1,7÷2,7)×h)±30,
где Ае3 - температура начала ферритного превращения, °С
h - толщина готового проката, мм,
а при Cr>0,55, используются следующие формулы:
НП
Т=(Ае3+360-(18,7÷20,1)×h)±40,
КП
Т=(Ае3+150-(8,7÷9,4)×h)±30,
НО
Т=(Ae3-120+(0,5÷0,8)×h)±30,
Далее прокат толщиной от 9,0 до 30,0 мм ускоренно охлаждается до температуры 350-650°С со скоростью 10-30°С/с, после чего листы толщиной от 12 мм и более охлаждаются на участке замедленного охлаждения, а листы толщиной менее 12 мм охлаждаются на спокойном воздухе.
экв
экв
экв
Кроме того, в случае производства проката для труб, предназначенных для транспортировки нефти, величина углеродного эквивалента С ограничивается значением не более 0,40 мас. %, величина параметра стойкости против растрескивания Pcm ограничивается значением не более 0,24 мас. %, при суммарном содержании в стали ниобия и титана не более 0,06 мас. % и суммарном содержании в стали хрома, никеля и меди не более 1,4 мас. %. В случае производства проката для труб, предназначенных для транспортировки газа, величина С ограничивается значением не более 0,38 мас. %, величина Pcm ограничивается значением не боле 0,21 мас. %, при суммарном содержании в стали ниобия и титана не более 0,10 мас. % и суммарном содержании в стали хрома, никеля и меди не более 0,6 мас. %. При этом С и Pcm для обоих случаев рассчитываются по следующим формулам:
экв
C=C+Mn/6+(Cr+Mo+V+Nb+Ti)/5+(Ni+Cu)/15,
cm
P=C+(Mn+Cr+Cu)/20+Si/30+Ni/60+Mo/15+V/10+5В,
где С, Mn, Cr, Mo, V, Nb, Ti, Ni, Cu, Si, В - содержание в стали соответствующих химических элементов, мас. %
Представленные ограничения по содержанию химических элементов, описанные требования к выплавке стали позволяют обеспечивать достижение требований при испытаниях на растрескивание, инициированное водородом, а также стойкость к коррозионному растрескиванию под напряжением. Дополнительное легирование медью, никелем и хромом способствует обеспечению низкой скорости общей коррозии и позволяет повысить прочность проката.
Соблюдение температурных режимов прокатки в установленных рамках за счет контролируемой степени наклепа аустенитного зерна обеспечивает формирование необходимого класса прочности и высокого уровня хладостойкости без ухудшения стойкости к водородному растрескиванию и сульфидному коррозионному растрескиванию под напряжением. Ограничение по температуре начала охлаждения также связано с обеспечением формирования структуры листового проката, состоящей преимущественно из квазиполигонального феррита и бейнита.
Трубы, изготовленные из данного листового проката, характеризуются высоким уровнем хладостойкости, стойкости к водородному растрескиванию и сульфидному коррозионному растрескиванию под напряжением в сочетании с низкой скоростью общей коррозии как основного металла, так и сварного соединения.
Пример осуществления способа.
Выплавка стали произведена в кислородном конвертере. После выпуска проведена обработка металла в ковше на участке внепечной обработки стали, включающей раскисление, легирование, дегазацию, рафинировку и модифицирование кальцием и силикобарием, а также вакуумирование стали. Разливка жидкой стали проведена на МНЛ3. Химический состав стали представлен в таблице 1.
Прокатка слябов размером 200÷355×1500÷1950×2700÷3870 мм на листы толщиной 9,0, 18,0, 28,0 и 30,0 мм произведена на одноклетьевом реверсивном стане «5000». Нагрев слябов под прокатку произведен до температур 1170±10°С для листов толщиной 28,0 и 30,0 мм и 1200±10°С для листов толщиной 9,0 и 18,0 мм. Предварительная деформация осуществлялась с суммарным обжатием 40-70% в 1÷3 стадии. Кратность подката перед окончательной стадией составляла 4,4 для листов толщиной 9,0 и 18,0 мм, 3,7 - для листов толщиной 28,0 и 30,0 мм. Окончательная деформация осуществлялась за 5-13 проходов в интервале температур, определенном по описанным выше формулам, аналогично определена температура начала ускоренного охлаждения, произведенного сразу после окончательной стадии прокатки со скоростью 10-15°С/с до температур 450÷650°С. Далее листы толщиной 9,0 мм охлаждали на спокойном воздухе, листы толщиной 18,0, 28,0 и 30,0 мм охлаждались в стопах на участке замедленного охлаждения.
Технологические параметры прокатки и комплекс достигнутых характеристик проката представлены в таблицах 2 и 3. Комплекс характеристик основного металла труб, изготовленных из данного проката, соответствует свойствам проката, коррозионные и механические характеристики представлены в таблице 4.
В таблицах 5 и 6 представлены параметры производства проката с отклонениями от указанных ограничений.
Представленные результаты испытаний подтверждают, что предложенный способ производства позволяет получить прокат и трубы классов прочности К48-К56 с обеспечением высокого уровня хладостойкости, сопротивления водородному и сероводородному растрескиванию и низкой скоростью общей коррозии.